(57)【要約】【課題】コントラストに優れた画像を表示することが可能なレンズ基板を提供すること、当該レンズ基板を効率良く製造することができる製造方法を提供すること、また、前記レンズ基板を備えた透過型スクリーン、リア型プロジェクタを提供すること。【解決手段】マイクロレンズ基板１は、多数個のマイクロレンズ（レンズ部）２１を有し、マイクロレンズ２１の表面付近に設けられた所定の濃度で着色された第１の領域（着色部）２２と、第１の領域２２よりも着色濃度が低く、第１の領域２２に接触するようにして設けられた第２の領域（非着色部）２３とを備え、第１の領域２２と第２の領域２３との境界が凹凸をなすものであり、第１の領域２２と第２の領域２３との境界の凹凸の平均ピッチをＰＢ［μｍ］、マイクロレンズ２１の平均ピッチをＰＬ［μｍ］としたとき、ＰＢ＞ＰＬの関係を満足する。【選択図】図１
2007156200.tif 000002
【特許請求の範囲】
【請求項１】
多数個の凸レンズとしてのレンズ部を有するレンズ基板であって、
前記レンズ部の表面付近に設けられた所定の濃度で着色された第１の領域と、
前記第１の領域よりも着色濃度が低く、前記第１の領域に接触するようにして設けられた第２の領域とを備え、
前記第１の領域と前記第２の領域との境界が凹凸をなすものであり、
前記第１の領域と前記第２の領域との境界の凹凸の平均ピッチをＰＢ［μｍ］、前記レンズ部の平均ピッチをＰＬ［μｍ］としたとき、ＰＢ＞ＰＬの関係を満足することを特徴とするレンズ基板。
【請求項２】
前記第２の領域は、実質的に着色されていないものである請求項１に記載のレンズ基板。
【請求項３】
前記レンズ部は、マイクロレンズである請求項１または２に記載のレンズ基板。
【請求項４】
前記ＰＢは、３０〜６００μｍである請求項１ないし３のいずれかに記載のレンズ基板。
【請求項５】
前記レンズ部の平均ピッチＰＬ［μｍ］は、２５〜３６０μｍである請求項１ないし４のいずれかに記載のレンズ基板。
【請求項６】
前記ＰＢおよび前記ＰＬは、１．２≦ＰＢ／ＰＬ≦２４の関係を満足する請求項１ないし５のいずれかに記載のレンズ基板。
【請求項７】
前記ＰＢおよび前記ＰＬは、５．０≦ＰＢ−ＰＬ≦５７５の関係を満足する請求項１ないし６のいずれかに記載のレンズ基板。
【請求項８】
前記レンズ部の頂部付近における前記第１の領域の平均厚さは、１０〜４００μｍである請求項１ないし７のいずれかに記載のレンズ基板。
【請求項９】
前記第１の領域と前記第２の領域との境界の凹凸の高低差は、１５〜３６０μｍである請求項１ないし８のいずれかに記載のレンズ基板。
【請求項１０】
前記第１の領域の着色濃度は、Ｙ値（Ｄ６５／２°視野）で２０〜９５％である請求項１ないし９のいずれかに記載のレンズ基板。
【請求項１１】
前記レンズ部の配置は千鳥配置であり、前記第１の領域と前記第２の領域との境界の凹凸の配置がハニカム配置である請求項１ないし１０のいずれかに記載のレンズ基板。
【請求項１２】
請求項１ないし１１のいずれかに記載のレンズ基板を製造する方法であって、
成形型を用いて、基材上に、第２の領域を形成する工程と、
前記第２の領域上に、着色剤と樹脂材料とを含む組成物を付与し、所定の形状に成形することにより第１の領域を形成する工程とを有することを特徴とするレンズ基板の製造方法。
【請求項１３】
前記第２の領域を、その表面形状がマイクロレンズ状となるように形成する請求項１１に記載のレンズ基板の製造方法。
【請求項１４】
請求項１ないし１１のいずれかに記載のレンズ基板を備えたことを特徴とする透過型スクリーン。
【請求項１５】
光の出射側にフレネルレンズが形成されたフレネルレンズ部と、
前記フレネルレンズ部の光の出射側に配置された請求項１ないし１１のいずれかに記載のレンズ基板とを備えたことを特徴とする透過型スクリーン。
【請求項１６】
請求項１４または１５に記載の透過型スクリーンを備えたことを特徴とするリア型プロジェクタ。
【発明の詳細な説明】
【技術分野】
【０００１】
本発明は、レンズ基板、レンズ基板の製造方法、透過型スクリーンおよびリア型プロジェクタに関するものである。
【背景技術】
【０００２】
近年、リア型プロジェクタ（背面投射型プロジェクションテレビ）は、ホームシアター用モニター、大画面テレビ等に好適なディスプレイとして、需要が高まりつつある。
このようなリア型プロジェクタでは、画像のコントラストを高めるために、映像光の強度の低下を抑えつつ、外光反射を抑えることが求められる。
このような目的を達成するために、レンチキュラレンズの光の入射面に、ほぼ均一な厚さの着色層を備えるレンチキュラレンズ基板が提案されている（例えば、特許文献１参照）。
【０００３】
しかしながら、このようなレンチキュラレンズ基板では、外光の反射を十分に防止するのが困難であった。また、外光の反射を防止する目的で着色層中における着色剤の含有率を高くすることが考えられるが、このような場合、画像形成用の光の透過率そのものが低下し、十分に明るい画像、コントラストが十分に高い画像を表示するのが困難であった。
【０００４】
【特許文献１】特開平１１−１２５７０４号公報（段落番号００５０〜００５３、図１、図３）
【発明の開示】
【発明が解決しようとする課題】
【０００５】
本発明の目的は、コントラストに優れた画像を表示することが可能なレンズ基板を提供すること、当該レンズ基板を効率良く製造することができる製造方法を提供すること、また、前記レンズ基板を備えた透過型スクリーン、リア型プロジェクタを提供することにある。
【課題を解決するための手段】
【０００６】
このような目的は、下記の本発明により達成される。
本発明のレンズ基板は、多数個の凸レンズとしてのレンズ部を有するレンズ基板であって、
前記レンズ部の表面付近に設けられた所定の濃度で着色された第１の領域と、
前記第１の領域よりも着色濃度が低く、前記第１の領域に接触するようにして設けられた第２の領域とを備え、
前記第１の領域と前記第２の領域との境界が凹凸をなすものであり、
前記第１の領域と前記第２の領域との境界の凹凸の平均ピッチをＰＢ［μｍ］、前記レンズ部の平均ピッチをＰＬ［μｍ］としたとき、ＰＢ＞ＰＬの関係を満足することを特徴とする。
これにより、コントラストに優れた画像を表示することが可能なレンズ基板を効率良く製造することができる製造方法を提供することができる。
【０００７】
本発明のレンズ基板では、前記第２の領域は、実質的に着色されていないものであることが好ましい。
これにより、投影（表示）される画像のコントラストを特に優れたものとすることができる。
本発明のレンズ基板では、前記レンズ部は、マイクロレンズであることが好ましい。
これにより、視野角特性を特に優れたものとすることができる。
【０００８】
本発明のレンズ基板では、前記ＰＢは、３０〜６００μｍであることが好ましい。
これにより、表示される画像のコントラストを特に優れたものとすることができる。また、レンズ基板の耐久性を特に優れたものとすることができる。
本発明のレンズ基板では、前記レンズ部の平均ピッチＰＬ［μｍ］は、２５〜３６０μｍであることが好ましい。
これにより、視野角特性、投影される画像のコントラスト、輝度を特に優れたものとしつつ、表示される画像において十分な解像度を得ることができる。
【０００９】
本発明のレンズ基板では、前記ＰＢおよび前記ＰＬは、１．２≦ＰＢ／ＰＬ≦２４の関係を満足することが好ましい。
これにより、表示される画像のコントラストを特に優れたものとすることができる。また、レンズ基板の耐久性を特に優れたものとすることができる。
本発明のレンズ基板では、前記ＰＢおよび前記ＰＬは、５．０≦ＰＢ−ＰＬ≦５７５の関係を満足することが好ましい。
これにより、表示される画像のコントラストを特に優れたものとすることができる。また、レンズ基板の耐久性を特に優れたものとすることができる。
【００１０】
本発明のレンズ基板では、前記レンズ部の頂部付近における前記第１の領域の平均厚さは、１０〜４００μｍであることが好ましい。
これにより、表示される画像のコントラストを特に優れたものとすることができる。
本発明のレンズ基板では、前記第１の領域と前記第２の領域との境界の凹凸の高低差は、１５〜３６０μｍであることが好ましい。
これにより、表示される画像のコントラストを特に優れたものとすることができる。また、レンズ基板の耐久性を特に優れたものとすることができる。
【００１１】
本発明のレンズ基板では、前記第１の領域の着色濃度は、Ｙ値（Ｄ６５／２°視野）で２０〜９５％であることが好ましい。
これにより、表示される画像のコントラストを特に優れたものとすることができる。
本発明のレンズ基板では、前記レンズ部の配置は千鳥配置であり、前記第１の領域と前記第２の領域との境界の凹凸の配置がハニカム配置であることが好ましい。
これにより、表示される画像のコントラストを特に優れたものとすることができる。また、レンズ基板の耐久性を特に優れたものとすることができる。
【００１２】
本発明のレンズ基板の製造方法は、
成形型を用いて、基材上に、第２の領域を形成する工程と、
前記第２の領域上に、着色剤と樹脂材料とを含む組成物を付与し、所定の形状に成形することにより第１の領域を形成する工程とを有することを特徴とする。
これにより、コントラストに優れた画像を表示することが可能なレンズ基板を効率良く製造することができるレンズ基板の製造方法を提供することができる。
【００１３】
本発明のレンズ基板の製造方法では、前記第２の領域を、その表面形状がマイクロレンズ状となるように形成することが好ましい。
これにより、レンズと全く同じ製造方法で凹凸領域を形成することができ、製造コストを抑えることができる。
本発明の透過型スクリーンは、本発明のレンズ基板を備えたことを特徴とする。
これにより、コントラストに優れた画像を表示することが可能な透過型スクリーンを提供することができる。
【００１４】
本発明の透過型スクリーンは、光の出射側にフレネルレンズが形成されたフレネルレンズ部と、
前記フレネルレンズ部の光の出射側に配置された本発明のレンズ基板とを備えたことを特徴とする。
これにより、コントラストに優れた画像を表示することが可能な透過型スクリーンを提供することができる。
本発明のリア型プロジェクタは、本発明の透過型スクリーンを備えたことを特徴とする。
これにより、コントラストに優れた画像を表示することが可能なリア型プロジェクタを提供することができる。
【発明を実施するための最良の形態】
【００１５】
以下、本発明のレンズ基板、レンズ基板の製造方法、透過型スクリーンおよびリア型プロジェクタについて、添付図面に示す好適実施形態に基づいて詳細に説明する。
まず、本発明のレンズ基板および透過型スクリーンの構成について説明する。
図１は、本発明のレンズ基板（マイクロレンズ基板）の好適な実施形態を示す模式的な縦断面図、図２は、図１に示すレンズ基板の模式的な平面図、図３は、図１に示すレンズ基板を備えた、本発明の透過型スクリーンの好適な実施形態を示す模式的な縦断面図である。なお、以下の説明では、図１、図３中の左側を「（光の）入射側」、右側を「（光の）出射側」と言う。また、本発明においては、特に断りのない限り、「（光の）入射側」、「（光の）出射側」とは、それぞれ、画像光（映像光）を得るための光の「入射側」、「出射側」のことを指し、外光等の「入射側」、「出射側」のことを指すものではない。
【００１６】
マイクロレンズ基板（レンズ基板）１は、後述する透過型スクリーン１０を構成する部材であり、図１に示すように、複数個のマイクロレンズ（レンズ部）２１を備えた基板本体２を有している。そして、基板本体２は、マイクロレンズ２１の表面付近に設けられた第１の領域２２と、第１の領域２２よりも着色濃度が低く、第１の領域２２に接触するようにして設けられた第２の領域２３とを備えている。第２の領域２３は、第１の領域２２よりも着色濃度が低いものであればよいが、本実施形態では、実質的に着色されていないものであるのが好ましい。これにより、外光の反射を十分効果的に防止しつつ、光の入射側からの光の透過率を十分に高いものとすることができ、表示される画像のコントラストを特に優れたものとすることができる。以下の説明では、特に断りのない限り、第１の領域２２が所定濃度で着色された着色部であり、第２の領域２３が実質的に着色されていない非着色部であるものとして説明する。なお、マイクロレンズ基板１は、図示しない他の構成、例えば、基板本体よりも光の出射側に設けられ、基板本体を透過した光を拡散する機能を有する拡散部や、遮光性の材料で構成されたブラックマトリックス（遮光部）等を有していてもよい。
【００１７】
基板本体２の構成材料は、特に限定されないが、主として樹脂材料（通常、光の屈折率が空気よりも大きい）で構成されている。
基板本体２の具体的な構成材料（光の屈折率が空気よりも大きい材料）としては、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができるが、中でも、透明性の観点から、ポリスチレン、ポリカーボネート、ポリエチレンテレフタレート、アクリル系樹脂が好ましいが、その中でも特にアクリル系樹脂が好ましい。アクリル系樹脂は、優れた透明性を有し、かつ、耐熱性、耐光性、加工性、成形した際の寸法精度、機械的強度等にも優れるため、レンズ基板（基板本体）の構成材料として好適である。また、アクリル系樹脂は、一般的に、比較的安価であり、製造コストの面からも有利である。
【００１８】
アクリル系樹脂としては、例えば、アクリル酸またはその誘導体（例えば、アクリル酸エステル）を構成モノマーとしたアクリル樹脂、メタクリル酸またはその誘導体（例えば、メタクリル酸エステル）を構成モノマーとしたメタクリル樹脂の他に、スチレン−アクリル酸エステル共重合体、スチレン−メタクリル酸エステル共重合体、スチレン−アクリル酸エステル−メタクリル酸エステル共重合体、スチレン−α−クロルアクリル酸メチル共重合体、スチレン−アクリロニトリル−アクリル酸エステル共重合体等の（メタ）アクリル酸またはその誘導体を構成モノマーとして含む共重合体等が挙げられ、これらから選択される１種または２種以上を組み合わせて用いることができる。
また、必要に応じて基板本体２の中には、光源からの入射光を拡散させるために、拡散材として、例えばポリスチレンビーズ、ガラスビーズ、有機架橋ポリマー等が含まれていてもよい。なお、拡散材は樹脂の全体（基板本体２全体）に含まれるものであってもよいし、一部にのみ含まれるものであってもよい。
【００１９】
本実施形態において、マイクロレンズ２１は、マイクロレンズ基板１を平面視した際の縦幅（鉛直方向の幅（図中Ｘで示す長さ））が横幅（水平方向の幅（図中Ｙで示す長さ））よりも小さい扁平形状（略楕円形、略俵形）を有している。マイクロレンズ２１がこのような形状を有することにより、モアレ等の不都合の発生を効果的に防止しつつ、視野角特性を特に優れたものとすることができる。特に、水平方向および鉛直方向の視野角特性をともに優れたものとすることができる。また、投影される画像の輝度をより高いものとすることができる。
【００２０】
平面視したときのマイクロレンズ２１の短軸方向（縦方向）の長さをＸ［μｍ］、長軸方向（横方向）の長さをＹ［μｍ］としたとき、０．１０≦Ｘ／Ｙ≦０．９９の関係を満足するのが好ましく、０．５０≦Ｘ／Ｙ≦０．９５の関係を満足するのがより好ましく、０．７５≦Ｘ／Ｙ≦０．９０の関係を満足するのがさらに好ましい。上記のような関係を満足することにより、上述したような効果がさらに顕著なものとなる。
【００２１】
平面視したときのマイクロレンズ２１の短軸方向の長さ（マイクロレンズ２１の縦幅）は、１０〜１８０μｍであるのが好ましい。マイクロレンズ２１の短軸方向の長さ（マイクロレンズ２１の縦幅）が前記範囲内の値であると、マイクロレンズ基板１の視野角特性、投影される画像のコントラスト、輝度を特に優れたものとすることができる。また、マイクロレンズ２１の短軸方向の長さ（マイクロレンズ２１の幅）が前記範囲内の値であると、モアレ等の不都合の発生を効果的に防止することができるとともに、マイクロレンズ基板１の生産性をさらに高めることができる。
【００２２】
また、平面視したときのマイクロレンズ２１の長軸方向の長さは、１５〜２００μｍであるのが好ましい。マイクロレンズ２１の長軸方向の長さが前記範囲内の値であると、マイクロレンズ基板１の視野角特性、投影される画像のコントラスト、輝度を特に優れたものとすることができる。また、マイクロレンズ２１の長軸方向の長さが前記範囲内の値であると、モアレ等の不都合の発生を効果的に防止することができるとともに、マイクロレンズ基板１の生産性をさらに高めることができる。
【００２３】
マイクロレンズ２１の短軸方向におけるピッチは、３０〜６００μｍであるのが好ましい。マイクロレンズ２１の短軸方向におけるピッチが前記範囲内の値であると、マイクロレンズ基板１の視野角特性、投影される画像のコントラスト、輝度を特に優れたものとすることができる。また、マイクロレンズ２１の短軸方向におけるピッチが前記範囲内の値であると、モアレ等の不都合の発生を効果的に防止することができるとともに、マイクロレンズ基板１の生産性をさらに高めることができる。
【００２４】
また、平面視したときのマイクロレンズ２１の長軸方向におけるピッチは、３０〜６００μｍであるのが好ましい。マイクロレンズ２１の長軸方向におけるピッチが前記範囲内の値であると、マイクロレンズ基板１の視野角特性、投影される画像のコントラスト、輝度を特に優れたものとすることができる。また、マイクロレンズ２１の長軸方向におけるピッチが前記範囲内の値であると、モアレ等の不都合の発生を効果的に防止することができるとともに、マイクロレンズ基板１の生産性をさらに高めることができる。
【００２５】
また、マイクロレンズ２１の曲率半径は、１５〜１８０μｍであるのが好ましい。マイクロレンズ２１の曲率半径が前記範囲内の値であると、視野角特性を特に優れたものとすることができる。特に、水平方向および鉛直方向の視野角特性をともに優れたものとすることができる。なお、マイクロレンズ２１は、短軸方向についての曲率半径と、長軸方向の曲率半径が異なるものであってもよいが、このような場合、長軸方向の曲率半径が上記の範囲内の値であるのが好ましい。
【００２６】
また、マイクロレンズ２１の高さ（凸部としてのマイクロレンズ２１の高さ）は、１０〜１８０μｍであるのが好ましい。マイクロレンズ２１の高さが前記範囲内の値であると、視野角特性を、特に優れたものとすることができる。
また、これら複数個のマイクロレンズ２１は、千鳥状（千鳥格子状）に配列している。このようにマイクロレンズ２１が配列することにより、モアレ等の不都合の発生を効果的に防止することができる。これに対し、例えば、マイクロレンズが正方格子状等に配列したものであると、マイクロレンズ２１の大きさ等によっては、モアレ等の不都合の発生を十分に防止することが困難となる場合がある。また、マイクロレンズをランダムに配した場合、マイクロレンズ２１の大きさ等によっては、マイクロレンズが形成されている有効領域におけるマイクロレンズの占有率を十分に高めるのが困難となり、マイクロレンズ基板の光の透過率（光の利用効率）を十分に高めるのが困難となり、得られる画像が暗いものとなる可能性がある。
【００２７】
上記のように、本実施形態において、マイクロレンズ２１は、マイクロレンズ基板１を平面視したときに、千鳥格子状に配列しているが、複数のマイクロレンズ２１で構成される第１の行２８と、それに隣接する第２の行２９とが、縦方向に半ピッチ分だけずれているのが好ましい。これにより、光の干渉によるモアレの発生等をより効果的に防止するとともに、かつ、視野角特性を特に優れたものとすることができる。
【００２８】
なお、マイクロレンズ２１の配列方式は、上記のようなものに限定されず、例えば、正方格子状の配列であっても、光学的にランダムな配列（マイクロレンズ基板１の主面側から平面視したときに、各マイクロレンズ２１が互いにランダムな位置関係となるように配されたもの）であってもよい。
また、マイクロレンズ基板１を光の入射面側（図２で示した方向）から平面視したときの、マイクロレンズ２１が形成されている有効領域において、マイクロレンズ２１の占有率は、９０〜１００％であるのが好ましい。マイクロレンズ２１の占有率が前記範囲内の値であると、光利用効率をさらに向上させることができ、投影させる画像の輝度、コントラストを特に優れたものとすることができる。なお、マイクロレンズ２１の占有率は、平面視したときのマイクロレンズ２１の中心２１１と、当該マイクロレンズ２１に隣接する、マイクロレンズ２１が形成されていない部位の中心部とを結ぶ線分において、マイクロレンズ２１が形成されている部位の長さＬ３［μｍ］と、前記線分の長さＬ４［μｍ］との比率（Ｌ３／Ｌ４×１００［％］）として求めることができる（図２参照）。
【００２９】
上記のように、マイクロレンズの形状や配列方式等を厳密に規定することにより、光の干渉によるモアレの発生を効果的に防止しつつ、視野角特性等を特に優れたものとすることができる。特に、マイクロレンズの形状や配列方式等を上記のように厳密に規定することにより、上記のような形状、配列方式のマイクロレンズを有することによる効果と、後に詳述するような第１の領域および第２の領域を有することによる効果とが相乗的に作用し合い、特に優れた効果（例えば、特に優れた視野角特性、光利用効率等）が得られる。
【００３０】
また、各マイクロレンズ２１は、入射側に突出した凸レンズとして形成されており、焦点ｆが、基板本体２の出射側の表面近傍に位置するように設計されている。すなわち、マイクロレンズ基板１に対して、ほぼ垂直な方向から入射した平行光Ｌａ（後述するフレネルレンズ部５からの平行光Ｌａ）は、マイクロレンズ基板１の各マイクロレンズ２１によって集光され、基板本体２の出射側の表面近傍で焦点ｆを結ぶ。
またこのとき、焦点ｆの近傍を開口するようにブラックマトリックスを形成することにより、光の利用効率をさらに優れたものとすることができる。
【００３１】
また、基板本体２のマイクロレンズ２１の表面付近には、所定の濃度で着色された着色部（第１の領域）２２が設けられている。着色部（第１の領域）２２は、入射側から入射した光を十分に透過することができるとともに、外光（例えば、光の出射側等から不本意に入射した外光等）が、出射側に反射するのを防止する機能を有し、これにより、表示される画像のコントラストの低下を効果的に防止することができる。
【００３２】
また、着色部（第１の領域）２２よりも光の出射側には、着色部（第１の領域）２２に接触するように、非着色部（第２の領域）２３が設けられている。そして、着色部２２と非着色部２３との境界は凹凸をなすものであり、着色部２２と非着色部２３との境界の凹凸（以下、「境界凹凸」とも言う。）の平均ピッチをＰＢ［μｍ］、マイクロレンズ（レンズ部）２１の平均ピッチをＰＬ［μｍ］としたとき、ＰＢ＞ＰＬの関係を満足する。
このような関係を満足することにより、光の出射側（マイクロレンズ２１が設けられた側とは反対側）から入射した外光が反射することによる画像のコントラストの低下を効果的に防止しつつ、光の入射側からの光の（画像形成用の光）の透過率を十分に高いものとし、さらに、各方向での視野角特性のばらつきを効果的に防止することができる。
【００３３】
より詳しく説明すると、光の出射側から入射した外光は、非着色部２３を透過して着色部２２に到達する。このような外光は、到達した着色部２２の表面付近において、その大部分が吸収される。その一方で、入射した外光の一部は、着色部２２の表面付近（着色部２２と非着色部２３の界面付近）で反射するが、マイクロレンズ基板１では、着色部２２と非着色部２３との境界が比較的大きなピッチの凹凸になっているため、その大きな凹凸の高低差と凹凸の曲面を利用して着色部２２の表面付近（着色部２２と非着色部２３の界面付近）で反射した外光は、再び、着色部２２の凹凸の内部での他の表面に到達する可能性が高い（図１参照）。そして、このような反射が繰り返されることにより、反射光の強度は急激に減衰していく。したがって、外光による画像のコントラストに対する影響は極めて小さいものとなる。また、マイクロレンズ２１が着色されているとともに、マイクロレンズ２１のピッチに比べて境界凹凸のピッチおよび高低差が大きいため、境界凹凸部を出射側から観察した際に、凹部の着色濃度と凸部の着色濃度に見かけ上差が生じる。このことにより、外光の反射を防ぐとともに黒さ感を高めることができ、結果的に、見た目のコントラストが高い画像を得ることができる。また、上記のような構成であることにより、着色部２２と非着色部２３との接触面積を比較的大きなものとなる。このため、着色部２２と非着色部２３との密着性は優れたものとなり、マイクロレンズ基板１の耐久性、信頼性は、特に優れたものとなる。
これに対し、上記のような関係を満足しない場合には、上記のような優れた効果は得られない。
【００３４】
すなわち、図９に示すように、着色部と非着色部との境界の凹凸のピッチが、レンズ部のピッチと同一である場合、外光の反射によるコントラストの低下を十分に防止することができない。また、図９に示すような構成のレンズ基板では、製造時の条件設定が難しく、図１０に示すように、凸部の位置が微妙にずれた構造になった場合、各方向での着色部の厚さのばらつきが大きくなり易い。このような厚さのばらつきを生じると、各方向での視野角特性が大きく異なるものとなる（例えば、右側から見た時の輝度と、左側で見た時の輝度が大きく異なるものとなる）。さらには、製造上凸部の位置を正確に合わせる必要があるが、このためには図１１に示したように境界の凹凸の高さを著しく低くし、位置ずれを吸収するような構造にする必要があり、この場合さらに前述の問題が顕著となる。
【００３５】
また、図１２に示すように、着色部と非着色部との境界の凹凸のピッチが、レンズ部のピッチよりも小さい場合、図９に示した構成のものと同様に、外光の反射によるコントラストの低下が顕著となる。すなわち、外光が境界の凹凸部の表面で一度反射したとしても、凹凸のピッチおよび高低差が低いために十分な減衰を繰り返すほどには反射することができない。また、図１２に示すような構成のレンズ基板では、各レンズ部についての着色部の厚さが厚くなるため、図１３に示した、レンズ全体を着色した場合、すなわち着色部と非着色部との境界が平坦である場合と差がない。
【００３６】
図１３に示したような構造の場合、図９、図１２に示した構成のものに比べて、さらに外光の反射によるコントラストの低下が顕著となる。また、図１２に示すような構成では、前述した本発明のマイクロレンズ基板に比べて、着色部と非着色部との接触面積が少ないため、着色部と非着色部との密着性に劣ったものとなる。
上述したように、境界凹凸の平均ピッチをＰＢ［μｍ］、マイクロレンズ（レンズ部）２１の平均ピッチをＰＬ［μｍ］としたとき、ＰＢ＞ＰＬの関係を満足するものであるが、５≦ＰＢ−ＰＬ≦５７５の関係を満足するのが好ましく、１０≦ＰＢ−ＰＬ≦２５０の関係を満足するのがより好ましく、１５≦ＰＢ−ＰＬ≦１５０の関係を満足するのがさらに好ましい。これにより、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００３７】
また、１．２≦ＰＢ／ＰＬの≦２４の関係を満足するのが好ましく、１．３≦ＰＢ／ＰＬの≦１２の関係を満足するのがより好ましく、１．５≦ＰＢ／ＰＬの≦５の関係を満足するのがさらに好ましい。これにより、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００３８】
境界凹凸の平均ピッチＰＢの具体的な値は、特に限定されないが、３０〜６００μｍであるのが好ましく、４０〜４５０μｍであるのがより好ましく、５０〜３００μｍであるのがさらに好ましい。ＰＢが前記範囲内の値であると、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００３９】
また、境界凹凸の高低差ＦＢは、特に限定されないが、１５〜３６０μｍであるのが好ましく、２５〜２５０μｍであるのがより好ましく、３０〜２００μｍであるのがさらに好ましい。境界凹凸の高低差ＦＢが前記範囲内の値であると、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４０】
また、境界凹凸の平均ピッチＰＢに対する境界凹凸の高低差ＦＢの比率（ＦＢ／ＰＢ）は、特に限定されないが、０．５〜２であるのが好ましい。ＦＢ／ＰＢが前記範囲内の値であると、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４１】
なお、本実施形態のように、マイクロレンズ基板（レンズ基板）１の面内の各方向でのマイクロレンズ（レンズ部）２１のピッチが異なる場合、マイクロレンズ（レンズ部）２１のピッチが最大となる方向でのマイクロレンズ（レンズ部）２１のピッチをＰＬとして採用すればよいが、マイクロレンズ（レンズ部）２１のピッチが最小となる方向でのマイクロレンズ（レンズ部）２１のピッチについても、上記のような関係を満足するのが好ましく、マイクロレンズ基板１の面内の全ての方向で上記のような関係を満足するのがより好ましい。これにより、上述したような効果はさらに顕著なものとなる。
【００４２】
また、境界凹凸を構成する各凸部の平均幅をＷＣ［μｍ］、マイクロレンズ（レンズ部）２１の平均幅をＷＬ［μｍ］としたとき、ＷＣ＞ＷＬの関係を満足するのが好ましく、５≦ＷＣ−ＷＬ≦５７５の関係を満足するのがより好ましく、１０≦ＷＣ−ＷＬ≦２５０の関係を満足するのがさらに好ましい。これにより、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４３】
また、１．２≦ＷＣ／ＷＬの≦２４の関係を満足するのが好ましく、１．３≦ＷＣ／ＷＬの≦１２の関係を満足するのがより好ましく、１．５≦ＷＣ／ＷＬの≦５の関係を満足するのがさらに好ましい。これにより、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４４】
境界凹凸を構成する各凸部の平均幅ＷＣの具体的な値は、特に限定されないが、３０〜６００μｍであるのが好ましく、４０〜４５０μｍであるのがより好ましく、５０〜３００μｍであるのがさらに好ましい。ＷＣが前記範囲内の値であると、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４５】
また、境界凹凸を構成する各凸部の平均幅ＷＣに対する境界凹凸の高低差ＦＢの比率（ＦＢ／ＷＣ）は、特に限定されないが、０．５〜２であるのが好ましい。ＦＢ／ＷＣが前記範囲内の値であると、外光の反射をより効果的に防止することができ、コントラストのより高い画像を表示することができるとともに、各方向での視野角特性のばらつきや色ムラ等の問題の発生をより確実に防止することができる。また、着色部２２と非着色部２３との密着性を特に優れたものとすることができ、マイクロレンズ基板１の耐久性、信頼性を、特に優れたものとすることができる。
【００４６】
なお、本実施形態のように、マイクロレンズ基板（レンズ基板）１の面内の各方向でのマイクロレンズ（レンズ部）２１の幅が異なる場合、マイクロレンズ（レンズ部）２１の幅が最大となる方向でのマイクロレンズ（レンズ部）２１の幅をＷＬとして採用すればよいが、マイクロレンズ（レンズ部）２１の幅が最小となる方向でのマイクロレンズ（レンズ部）２１のピッチについても、上記のような関係を満足するのが好ましく、マイクロレンズ基板１の面内の全ての方向で上記のような関係を満足するのがより好ましい。これにより、上述したような効果はさらに顕著なものとなる。
【００４７】
境界凹凸の配列パターンは、ハニカム状が望ましいが、特に限定されず、例えば、前述したマイクロレンズ２１の配列パターンと同様な（ピッチが異なる以外は同様な）千鳥状であってもよいし、正方格子状であってもよい。また、境界凹凸の配列パターンは、ランダムなものであってもよい。
マイクロレンズ２１の頂部付近における第１の領域（着色部）２２の平均厚さＤ１は、特に限定されないが、１０〜４００μｍであるのが好ましく、２０〜３００μｍであるのがより好ましく、３０〜２００μｍであるのがさらに好ましい。第１の領域２２の平均厚さＤ１が前記範囲内の値であると、表示される画像のコントラストを特に優れたものとすることができる。
【００４８】
第１の領域（着色部）２２の着色濃度は、特に限定されないが、Ｙ値（Ｄ６５／２°視野）で２０〜９５％であるのが好ましく、３０〜８５％であるのがより好ましく、３５〜７５％であるのがさらに好ましい。第１の領域（着色部）２２の着色濃度が前記範囲内の値であると、表示される画像のコントラストを特に優れたものとすることができる。
第１の領域（着色部）２２の色は、特に限定されないが、青色を基調とし、赤色あるいは茶色あるいは黄色を混色した着色剤を用い、外観としては無彩色で黒色であり、光源の光の三原色のバランスを制御する特定の波長の光を選択的に吸収または透過するものであるのが好ましい。これにより、外光の反射をより効果的に防止し、マイクロレンズ基板を透過した光により形成される画像の色調を正確に表現し、さらに色座標が広く（色調の表現の幅が十分に広く）、より深い黒を表現できることで、結果的にコントラストを特に優れたものとすることができる。
【００４９】
第１の領域（着色部）２２の構成材料の屈折率（絶対屈折率）をＩ１、第２の領域（非着色部）２３の構成材料の屈折率（絶対屈折率）をＩ２としたとき、−０．２０≦Ｉ１−Ｉ２≦０．２０の関係を満足するのが好ましく、−０．１０≦Ｉ１−Ｉ２≦０．１０の関係を満足するのが好ましい。このように、第１の領域（着色部）２２の構成材料の屈折率（絶対屈折率）と、第２の領域（非着色部）２３の構成材料の屈折率（絶対屈折率）との差の絶対値が十分に小さいものであると、マイクロレンズ基板１としての光学特性のコントロールを容易かつ確実に行うことができる。
【００５０】
また、第１の領域２２を構成する主成分と、第２の領域２３を構成する主成分とは、実質的に同一であるのが好ましい。これにより、第１の領域（着色部）２２の構成材料の屈折率（絶対屈折率）と、第２の領域（非着色部）２３の構成材料の屈折率（絶対屈折率）との差の絶対値を十分に小さいものとすることができるとともに、第１の領域２２と第２の領域２３との密着性を特に優れたものとすることができマイクロレンズ基板１の耐久性、信頼性を特に優れたものとすることができる。
【００５１】
また、基材２６の構成材料は、第１の領域２２の構成材料、第２の領域２３の構成材料と同一であってもよいし、異なるものであってもよいが、構成材料の屈折率差は小さいものであるのが好ましい。
また、第１の領域（着色部）２２の構成材料の屈折率Ｉ１と、第２の領域（非着色部）２３の構成材料の屈折率Ｉ２および基材２６の構成材料の屈折率Ｉ０についても、屈折率差が−０．２０≦Ｉ１−Ｉ０≦０．２０または−０．２０≦Ｉ２−Ｉ０≦０．２０の関係を満足するのが好ましい。
【００５２】
また、マイクロレンズ基板１の光の出射側の面には、ブラックマトリックスが設けられていてもよい。この場合、ブラックマトリックスは、遮光性を有する材料で構成され、層状に形成されたものである。このようなブラックマトリックスを有することにより、当該ブラックマトリックスに、外光（投影画像を形成する上で好ましくない外光）を吸収させることができ、スクリーンに投影される画像を、さらにコントラストに優れたものとすることができる。特に、前述したような第１の領域（着色部）２２を有するとともに、ブラックマトリックスを有することにより、マイクロレンズ基板１による画像のコントラストを特に優れたものとすることができる。
このようなブラックマトリックスは、各マイクロレンズ２１を透過した光の光路上に開口部を有しているのが望ましい。これにより、各マイクロレンズ２１で集光された光を、効率良く、ブラックマトリックスの開口部を通過させることができる。その結果、マイクロレンズ基板１の光利用効率を高いものとすることができる。
【００５３】
ブラックマトリックスの開口部の大きさは、特に限定されないが、その直径が、５〜１００μｍであるのが好ましい。これにより、スクリーンに投影される画像を、よりコントラストに優れたものとすることができる。
また、ブラックマトリックスの厚さ（平均厚さ）は、０．０１〜５μｍであるのが好ましい。ブラックマトリックスの厚さが前記範囲内の値であると、ブラックマトリックスの不本意な剥離、クラック等をより確実に防止しつつ、ブラックマトリックスとしての機能をより効果的に発揮させることができ、例えば、マイクロレンズ基板１を備えた透過型スクリーン１０において、投影される画像のコントラストを特に優れたものとすることができる。
【００５４】
また、マイクロレンズ基板１を光の入射面側（図２で示した方向）から平面視したときの、マイクロレンズ２１が形成されている有効領域において、ブラックマトリックス（ブラックマトリックスの開口部以外の領域）が占める面積（投影面積）の割合は、１〜７０％であるのが好ましく、１〜５０％であるのがより好ましい。ブラックマトリックスが占める面積の割合が前記範囲内の値であると、光の利用効率を十分に高いものとしつつ、スクリーンに投影される画像を、コントラストに優れたものとすることができる。
【００５５】
次に、上述したようなマイクロレンズ基板１を備えた透過型スクリーン１０について説明する。
図３に示すように、透過型スクリーン１０は、フレネルレンズ部５と、前述したマイクロレンズ基板１とを備えている。フレネルレンズ部５は、光（画像光）の入射側に設置されており、フレネルレンズ部５を透過した光が、マイクロレンズ基板１に入射する構成になっている。
フレネルレンズ部５は、出射側表面に、ほぼ同心円状に形成されたプリズム形状のフレネルレンズ５１を有している。このフレネルレンズ部５は、投射レンズ（図示せず）からの画像光を屈折させ、マイクロレンズ基板１の主面の垂直方向に平行な平行光Ｌａにするものである。
【００５６】
以上のように構成された透過型スクリーン１０では、投射レンズからの映像光が、フレネルレンズ部５によって屈折し、平行光Ｌａとなる。そして、この平行光Ｌａは、マイクロレンズ基板１の第１の領域２２が形成された面側からに入射し、各マイクロレンズ２１によって集光し、その反対の面側から出射する。また、マイクロレンズ基板１がブラックマトリックスを有するものである場合、各マイクロレンズ２１によって集光した光が、ブラックマトリックス（遮光層）の開口部を通過する。
このとき、マイクロレンズ基板１に入射した光は、十分な透過率でマイクロレンズ基板１を透過する。マイクロレンズ基板１から出射した光は、拡散し、観察者に平面画像として観測される。
【００５７】
次に、前述したマイクロレンズ基板１の製造方法の一例について説明する。
図４は、マイクロレンズ基板の製造に用いる凹部付き部材を示す模式的な縦断面図、図５は、図４に示す凹部付き部材の製造方法を示す模式的な縦断面図である。図６、図７は、図１に示すマイクロレンズ基板の製造方法の一例を示す模式的な縦断面図である。なお、以下の説明では、図６、図７中の下側を「（光の）入射側」、上側を「（光の）出射側」と言う。
また、凹部付き部材の製造においては、実際には基板上に多数の凹部（マイクロレンズ用凹部）を形成し、マイクロレンズ基板（基板本体）の製造においては、実際には多数の凸部（凸レンズ）を形成するが、ここでは、説明をわかりやすくするために、その一部分を強調して示した。
【００５８】
まず、マイクロレンズ基板の製造方法の説明に先立ち、マイクロレンズ基板の製造に用いる凹部付き部材（マイクロレンズ形成用凹部付き部材）の構成およびその製造方法について説明する。
凹部付き部材（マイクロレンズ形成用凹部付き部材）６は、いかなる材料で構成されたものであってもよいが、たわみを生じ難く、傷つき難い材料で構成されたものであるのが好ましい。凹部付き部材６の構成材料としては、例えば、ソーダガラス、結晶性ガラス、石英ガラス、鉛ガラス、カリウムガラス、ホウケイ酸ガラス、無アルカリガラス等が挙げられる。中でも、凹部付き部材６の構成材料としては、ソーダガラス、結晶性ガラス（例えば、ネオセラム等）、無アルカリガラスが好ましい。ソーダガラス、結晶性ガラス、無アルカリガラスは、加工が容易であるとともに、比較的安価であり、製造コストの面からも有利である。
【００５９】
凹部付き部材（マイクロレンズ形成用凹部付き部材）６は、マイクロレンズ２１の配列方式に対応する方式（転写された位置関係）で配列した、複数個の凹部（マイクロレンズ形成用凹部）６１を備えている。そして、これらの凹部６１は、マイクロレンズ２１が凸部であるのに対し凹部である以外は、マイクロレンズ２１に対応する形状（転写された形状である以外は実質的に同一の形状）、寸法を有している。
【００６０】
より詳しく説明すると、本実施形態において、凹部（マイクロレンズ形成用凹部）６１は、凹部付き部材６を平面視した際の縦幅（鉛直方向の幅）が横幅（水平方向の幅）よりも小さい扁平形状（略楕円形、略俵形）を有している。凹部６１がこのような形状を有することにより、モアレ等の不都合の発生を効果的に防止しつつ、視野角特性を特に優れたものとすることができるマイクロレンズ基板１の製造に好適に用いることができる。
【００６１】
また、平面視したときの凹部６１の短軸方向（縦方向）の長さをＸ［μｍ］、長軸方向（横方向）の長さをＹ［μｍ］としたとき、０．１０≦Ｘ／Ｙ≦０．９９の関係を満足するのが好ましく、０．５０≦Ｘ／Ｙ≦０．９５の関係を満足するのがより好ましく、０．７５≦Ｘ／Ｙ≦０．９０の関係を満足するのがさらに好ましい。上記のような関係を満足することにより、上述したような効果がさらに顕著なものとなる。
【００６２】
また、平面視したときの凹部６１の短軸方向の長さ（凹部６１の幅）は、１０〜１８０μｍであるのが好ましい。凹部６１の短軸方向の長さが前記範囲内の値であると、製造されるマイクロレンズ基板１の視野角特性、およびマイクロレンズ基板１により投影される画像のコントラスト、輝度を特に優れたものとしつつ、投影される画像において十分な解像度を得ることができる。また、凹部６１の短軸方向の長さが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００６３】
また、平面視したときの凹部６１の長軸方向の長さは、１５〜２００μｍであるのが好ましい。凹部６１の長軸方向の長さが前記範囲内の値であると、製造されるマイクロレンズ基板１の視野角特性、およびマイクロレンズ基板１により投影される画像のコントラスト、輝度を特に優れたものとすることができる。また、凹部６１の長軸方向の長さが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００６４】
凹部６１の短軸方向におけるピッチは、３０〜６００μｍであるのが好ましい。凹部６１の短軸方向におけるピッチが前記範囲内の値であると、製造されるマイクロレンズ基板１の視野角特性、およびマイクロレンズ基板１により投影される画像のコントラスト、輝度を特に優れたものとすることができる。また、凹部６１の短軸方向におけるピッチが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００６５】
また、凹部６１の長軸方向におけるピッチは、３０〜６００μｍであるのが好ましい。凹部６１の長軸方向におけるピッチが前記範囲内の値であると、製造されるマイクロレンズ基板１の視野角特性、およびマイクロレンズ基板１により投影される画像のコントラスト、輝度を特に優れたものとすることができる。また、凹部６１の長軸方向におけるピッチが前記範囲内の値であると、製造されるマイクロレンズ基板１を用いた際に、モアレ等の不都合の発生を効果的に防止することができるとともに、マイクロレンズ基板１（凹部付き部材６）の生産性をさらに高めることができる。
【００６６】
また、凹部６１の曲率半径は、１５〜１８０μｍであるのが好ましい。凹部６１の曲率半径が前記範囲内の値であると、製造されるマイクロレンズ基板１の視野角特性を特に優れたものとすることができる。特に、水平方向および鉛直方向の視野角特性をともに優れたものとすることができる。なお、凹部６１は、短軸方向についての曲率半径と、長軸方向の曲率半径が異なるものであってもよいが、このような場合、長軸方向の曲率半径が上記の範囲内の値であるのが好ましい。
【００６７】
また、凹部６１の深さは、１０〜１８０μｍであるのが好ましい。凹部６１の深さが前記範囲内の値であると、製造されるマイクロレンズ基板１の視野角特性を、特に優れたものとすることができる。
また、これら複数個の凹部６１は、千鳥格子状に配列している。このように凹部６１が配列することにより、製造されるマイクロレンズ基板１を用いた際に、モアレ等の不都合の発生を効果的に防止することができる。これに対し、例えば、凹部が正方格子状等に配列したものであると、凹部（マイクロレンズ）の大きさ等によっては、モアレ等の不都合の発生を十分に防止することが困難となる。また、凹部をランダムに配した場合、凹部（マイクロレンズ）の大きさ等によっては、凹部が形成されている有効領域における凹部の占有率を十分に高めるのが困難となり、マイクロレンズ基板の光の透過率（光の利用効率）を十分に高めるのが困難となり、得られる画像が暗いものとなる可能性がある。
【００６８】
また、上記のように、凹部６１は、凹部付き部材６を平面視したときに、千鳥格子状に配列しているが、複数の凹部６１で構成される第１の行と、それに隣接する第２の行とが、縦方向に半ピッチ分だけずれているのが好ましい。これにより、製造されるマイクロレンズ基板１を用いた際に、光の干渉によるモアレの発生等をより効果的に防止することができるとともに、かつ、視野角特性を特に優れたものとすることができる。
【００６９】
なお、上記の説明では、凹部６１が、凹と凸の関係である以外は、マイクロレンズ２１と、実質的に同一の形状（寸法）、配列方式を有しているものとして説明したが、例えば、基板本体２の構成材料が収縮し易いものである場合（基板本体２を構成する組成物が固化等により収縮する場合）、その収縮率等を考慮し、マイクロレンズ２１と凹部６１とについて、これらの間で、形状（寸法）、占有率等が異なるようにしてもよい。
【００７０】
次に、凹部付き部材の製造方法について、図５を参照しながら説明する。なお、実際には基板上に多数の凹部（マイクロレンズ形成用凹部）を形成するが、ここでは、説明をわかりやすくするために、その一部分を強調して示した。
まず、凹部付き部材６を製造するに際し、基板７を用意する。
この基板７は、厚さが均一で、たわみや傷のないものが好適に用いられる。また、基板７は、洗浄等により、その表面が清浄化されているものが好ましい。
【００７１】
＜Ａ１＞用意した基板７の表面に、多数個の初期孔（開口部）８１を有するマスク８を形成するとともに、基板７の裏面（マスク８が形成される面と反対側の面）に裏面保護膜８９を形成する（マスキング工程、図５（ａ）、図５（ｂ）参照）。
特に、本実施形態では、まず、図５（ａ）に示すように、用意した基板７の裏面に裏面保護膜８９を形成するとともに、基板７の表面にマスク形成用膜４を形成し（マスク形成用膜形成工程）、その後、図５（ｂ）に示すように、マスク形成用膜４に初期孔８１を形成すること（初期孔形成工程）によりマスク８を得る。マスク形成用膜４および裏面保護膜８９は同時に形成することもできる。
【００７２】
マスク形成用膜４は、レーザ光の照射等により、後述する初期孔８１を形成することができるとともに、後述するエッチング工程におけるエッチングに対する耐性を有するものが好ましい。換言すれば、マスク形成用膜４（マスク８）は、エッチングレートが、基板７と略等しいか、または、基板７に比べて小さくなるように構成されるのが好ましい。
かかる観点からは、マスク形成用膜４（マスク８）を構成する材料としては、例えばＣｒ、Ａｕ、Ｎｉ、Ｔｉ、Ｐｔ等の金属やこれらから選択される２種以上を含む合金、前記金属の酸化物（金属酸化物）、シリコン、樹脂等が挙げられる。
また、マスク形成用膜４（マスク８）は、例えば、実質的に均一な組成を有するものであってもよいし、異なる複数の層を有する積層体等であってもよい。
【００７３】
上記のように、マスク形成用膜４（マスク８）の構成は、特に限定されるものではないが、主としてクロムで構成される層と、主として酸化クロムで構成される層とを有する積層体であるのが好ましい。このような構成のマスク形成用膜４は、後述するようなレーザ光の照射等により、所望の形状の開口部を容易かつ確実に形成することができるものであり、また、このような構成のマスク形成用膜４を用いて得られるマスク８は、様々な組成のエッチング液に対して優れた安定性を有している（後述するエッチング工程において基板７をより確実に保護することができる）。また、基板７がガラスで構成されたものであり、かつマスク形成用膜４（マスク８）が上記のような構成のものであると、例えば、後述するエッチング工程において、エッチング液として一水素二フッ化アンモニウムを含む液体を好適に用いることができる。一水素二フッ化アンモニウムは毒劇物ではないため、作業中の人体や環境への影響をより確実に防止することができる。また、上記のような構成のマスク形成用膜４（マスク８）は、マスクの内部応力を効率良く緩和することができ、基板７との密着性（特に、エッチング工程における密着性）に特に優れている。このようなことから、上記のような構成のマスク形成用膜４（マスク８）を用いることにより、所望の形状の凹部６１を容易かつ確実に形成することができる。
【００７４】
マスク形成用膜４の形成方法は特に限定されないが、マスク形成用膜４（マスク８）をクロム（Ｃｒ）、金（Ａｕ）等の金属材料（合金を含む）や金属酸化物（例えば酸化クロム）、またはこれらの複合材料（例えば、金属材料で構成された金属層と、金属酸化物で構成された金属酸化物層とを有する積層体等）で構成されたものとする場合、マスク形成用膜４は、例えば、蒸着法やスパッタリング法等により、好適に形成することができる。また、マスク形成用膜４（マスク８）をシリコンで構成されたものとする場合、マスク形成用膜４は、例えば、スパッタリング法やＣＶＤ法等により、好適に形成することができる。
【００７５】
マスク形成用膜４（マスク８）の厚さは、マスク形成用膜４（マスク８）を構成する材料によっても異なるが、０．０１〜２．０μｍ程度が好ましく、０．０１〜０．３μｍ程度がより好ましい。厚さが前記下限値未満であると、マスク形成用膜４の構成材料等によっては、後述する初期孔形成工程（開口部形成工程）において形成される初期孔８１の形状が歪んでしまう可能性がある。また、後述するエッチング工程でウェットエッチングを施す際に、基板７のマスクした部分を十分に保護できない可能性がある。一方、上限値を超えると、マスク形成用膜４の構成材料等によっては、後述する初期孔形成工程において、貫通する初期孔８１を形成するのが困難になるほか、マスク形成用膜４（マスク８）の内部応力によりマスク形成用膜４（マスク８）が剥がれ易くなる場合がある。
【００７６】
裏面保護膜８９は、次工程以降で基板７の裏面を保護するためのものである。この裏面保護膜８９により、基板７の裏面の侵食、劣化等が好適に防止される。この裏面保護膜８９は、例えば、マスク形成用膜４（マスク８）と同様の構成を有している。このため、裏面保護膜８９は、マスク形成用膜４の形成と同時に、マスク形成用膜４と同様に設けることができる。
【００７７】
次に、図５（ｂ）に示すように、マスク形成用膜４に、複数個の初期孔（開口部）８１を形成し、マスク８を得る（初期孔形成工程）。本工程で形成される初期孔８１は、後述するエッチングの際のマスク開口として機能するものである。
初期孔８１の形成方法は、特に限定されないが、レーザ光の照射による方法であるのが好ましい。これにより、所望のパターンに配列した所望の形状の初期孔８１を容易かつ精確に形成することができる。その結果、凹部６１の形状、配列方式等をより確実に制御することができる。また、初期孔８１をレーザの照射により形成することにより、凹部付き部材を生産性良く製造することができる。特に、大面積の基板にも簡単に凹部を形成することができる。また、レーザ光の照射でマスク形成用膜４に初期孔８１を形成することで、従来のようなフォトリソグラフィ法によってレジスト膜に開口部を形成する場合に比べて、簡単かつ安価に開口部（初期孔８１）を形成することができる。
【００７８】
また、レーザ光の照射により初期孔８１を形成する場合、使用するレーザ光の種類は、特に限定されないが、ルビーレーザ、半導体レーザ、ＹＡＧレーザ、フェムト秒レーザ、ガラスレーザ、ＹＶＯ４レーザ、Ｎｅ−Ｈｅレーザ、Ａｒレーザ、ＣＯ２レーザ、エキシマレーザ等が挙げられる。また、各レーザのＳＨＧ、ＴＨＧ、ＦＨＧ等の波長を使っても良い。
【００７９】
本工程で形成する初期孔８１は、その形状、大きさは特に限定されないが、略円形で、その直径が、０．５〜３０μｍであるのが好ましく、１．０〜１０μｍであるのがより好ましく、１．５〜５μｍであるのがさらに好ましい。初期孔８１の直径が前記範囲内の値であると、後述するエッチング工程において、前述したような形状の凹部６１を確実に形成することができる。ただし、初期孔８１が、略楕円形のように扁平形状のものである場合、短軸方向の長さを、直径の値として代用することができる。すなわち、本工程で形成する初期孔８１が扁平形状のものである場合、初期孔８１の幅（短軸方向の長さ）は、特に限定されないが、０．８〜３０μｍであるのが好ましく、１．０〜１０μｍであるのがより好ましく、１．５〜５μｍであるのがさらに好ましい。初期孔８１の幅が前記範囲内の値であると、後述するエッチング工程において、前述したような形状の凹部６１を確実に形成することができる。
【００８０】
また、本工程で形成する初期孔８１が扁平形状のものである場合、初期孔８１の長さ（長軸方向の長さ）は、０．５〜３０μｍであるのが好ましく、１．０〜１５μｍであるのがより好ましく、１．５〜１０μｍであるのがさらに好ましい。初期孔８１の長さが前記範囲内の値であると、後述するエッチング工程において、前述したような形状の凹部６１をより確実に形成することができる。
【００８１】
＜Ａ２＞次に、図５（ｃ）に示すように、初期孔８１が形成されたマスク８を用いて基板７にエッチングを施し、基板７上に多数の凹部６１を形成する（エッチング工程）。
エッチングの方法は、特に限定されず、例えば、ウェットエッチング、ドライエッチング等が挙げられる。以下の説明では、ウェットエッチングを用いる場合を例に挙げて説明する。
【００８２】
初期孔８１が形成されたマスク８で被覆された基板７に対して、エッチング（ウェットエッチング）を施すことにより、図５（ｃ）に示すように、基板７は、マスク８が存在しない部分（マスク８の初期孔８１に対応する部位）より食刻され、基板７上に多数の凹部６１が形成される。上述したように、マスク８に形成された初期孔８１が千鳥状（千鳥格子状）の配置であるため、形成される凹部６１は、基板７の表面に千鳥状（千鳥格子状）に配置されたものとなる。
【００８３】
また、ウェットエッチング法を用いると、凹部６１を好適に形成できる。そして、エッチング液として、例えば、一水素二フッ化アンモニウムを含むエッチング液を用いると、基板７をより選択的に食刻することができ、凹部６１を好適に形成することができる。
マスク８（マスク形成用膜４）が主としてクロム、酸化クロムで構成されたものである場合、フッ酸系エッチング液としては、一水素二フッ化アンモニウムを含む液体が特に好適である。一水素二フッ化アンモニウム溶液は毒劇物ではないため、作業中の人体や環境への影響を防止することができる。また、エッチング液として、一水素二フッ化アンモニウムを用いる場合、該エッチング液中には、例えば、過酸化水素および／または硫酸が含まれていてもよい。これにより、エッチングスピートをより速くすることができる。
また、ウェットエッチングによれば、ドライエッチングに比べて簡単な装置で処理を行うことができ、さらに、一度に多くの基板に対して処理を行うことができる。これにより生産性が向上し、安価に凹部付き部材６を提供することができる。
【００８４】
＜Ａ３＞次に、図５（ｄ）に示すように、マスク８を除去する（マスク除去工程）。また、この際、マスク８の除去とともに、裏面保護膜８９も除去することにより、凹部付き部材６が得られる。
マスク８が、前述したような主としてクロムで構成される層と、主として酸化クロムで構成される層とを有する積層体である場合、マスク８の除去は、例えば、硝酸第二セリウムアンモニウムと過塩素酸とを含む混合物を用いたエッチングにより行うことができる。
【００８５】
また、例えば、凹部付き部材６の凹部６１が設けられている面側に、離型処理を施してもよい。これにより、後に詳述するマイクロレンズ基板１の製造方法において、基板本体２が有するマイクロレンズ２１にカケ等の欠陥（特に、第１の領域２２と第２の領域２３との境界付近での欠陥）が生じるのを十分に防止しつつ、凹部付き部材６を容易に取り外すことができ、結果として、最終的なマイクロレンズ基板１において、マイクロレンズ２１の欠陥を防止することができる。離型処理としては、アルキルポリシロキサン等のシリコーン系樹脂、ポリテトラフルオロエチレン等のフッ素系樹脂等の離型性を有する物質で構成される被膜の形成、ヘキサメチルジシラザン（［（ＣＨ３）３Ｓｉ］２ＮＨ）等のシリル化剤による表面処理、フッ素系ガスによる表面処理等が挙げられる。
【００８６】
以上により、図５（ｄ）および図４に示すように、基板７上に多数の凹部６１が千鳥状に形成された凹部付き部材６が得られる。
基板７上に千鳥状に配された複数個の凹部６１を形成する方法は、特に限定されるものではないが、上述したような方法（レーザ光の照射によりマスク形成用膜４に初期孔８１を形成してマスク８を得、その後、そのマスク８を用いてエッチングを行うことにより、基板７上に凹部６１を形成する方法）により形成した場合、以下のような効果が得られる。
【００８７】
すなわち、レーザ光の照射によりマスク形成用膜４に初期孔８１を形成することで、従来のようなフォトリソグラフィ法によって開口部を形成する場合に比べて簡単かつ安価に、所定パターンで開口部（初期孔８１）を有するマスクを得ることができる。これにより生産性が向上し、安価に凹部付き部材６を提供することができる。
また、上述したような方法によれば、大型の基板に対する処理も容易に行うことができる。大型の基板（凹部付き部材、レンズ基板）を製造する場合に、従来のように複数の基板を貼り合わせる必要がなくなり、貼り合わせの継ぎ目をなくすことができる。これにより高品質で大型の基板（凹部付き部材、レンズ基板）を簡便な方法で安価に製造することができる。
また、初期孔８１の形成をレーザの照射により行う場合、形成される初期孔８１の形状、大きさ、配列等を、容易かつ確実に管理することができる。
【００８８】
次に、上述した凹部付き部材６を用いて、マイクロレンズ基板１を製造する方法について説明する。
図６、図７は、図１に示すマイクロレンズ基板の製造方法の一例を示す模式的な縦断面図である。なお、以下の説明では、図６、図７中の下側を「（光の）入射側」、上側を「（光の）出射側」と言う。
【００８９】
＜Ｂ１＞まず、図６（ａ）に示すように、境界凹凸形成用型９の凹凸部（ハニカム状配置）が形成された側の面に、流動性を有する状態の組成物（第２の領域形成用組成物）２４を付与し、その上に、基材２６を載せ、この基材２６を介して、組成物２４を平板（押圧部材）１１で押圧する（第１の押圧工程）。組成物２４としては、例えば、軟化状態の樹脂材料、未重合（未硬化）の樹脂材料等を用いることができる。
【００９０】
境界凹凸形成用型９は、境界凹凸の配列方式に対応する方式（転写された位置関係）で配列した、凹凸を備えている。そして、境界凹凸形成用型９が有する凹凸は、形成すべき境界凹凸の凹部に対応する部位が凸部であり、形成すべき境界凹凸の凸部に対応する部位が凹部である以外は、境界凹凸に対応する形状（転写された形状である以外は実質的に同一の形状）、寸法を有している。境界凹凸形成用型９は、凹凸の形状が異なる以外は、前述した凹部付き部材６と同様にして製造することができる。
【００９１】
また、基材２６は、組成物２４（固化後の組成物２４）と同程度の屈折率を有する材料で構成されているのが好ましい。基材は、いかなる材料で構成されたものであってもよいが、レンズ材料と同一のアクリル系であることが望ましい。また、基材２６は、比較的厚いものを用いてもよいし、フィルム状でも良い。また、実質的に可撓性を有さないものを用いてもよい。
【００９２】
なお、平板１１による押圧は、例えば、境界凹凸形成用型９と、基材２６との間に、スペーサーを配した状態で、行ってもよい。これにより、形成される第２の領域２３の厚さをより確実に制御することができる。また、スペーサーを用いる場合、組成物２４を固化する際に、境界凹凸形成用型９と基材２６との間にスペーサーが配されていればよく、スペーサーを供給するタイミングは特に限定されない。例えば、境界凹凸形成用型９の凹凸部が形成された側の面に、付与する樹脂として予めスペーサーが分散された組成物２４を用いてもよいし、境界凹凸形成用型９上にスペーサーを配した状態で組成物２４を付与してもよいし、組成物２４の供給後にスペーサーを付与してもよい。
【００９３】
＜Ｂ２＞次に、組成物２４を固化（ただし、硬化（重合）を含む）させ、マイクロレンズ２１を備えた第２の領域２３を形成する（第１の固化工程。図６（ｂ）参照）。
組成物２４の固化を硬化（重合）により行う場合、その方法としては、例えば、紫外線等の光の照射、電子線の照射、加熱等の方法が挙げられる。
なおここで、必要に応じて組成物２４および／または基材２６の中には、光源からの入射光を拡散させるために、あらかじめ拡散材として例えばポリスチレンビーズ、ガラスビーズ、有機架橋ポリマーなどを混ぜても良い。ここで拡散材は組成物２４および／または基材２６全体に混入しても良いし、一部にのみ混入しても良い。
【００９４】
＜Ｂ３＞次に、形成された第２の領域２３からなる部材から、境界凹凸形成用型９および平板１１を取り除く（押圧部材・境界凹凸形成用型除去工程。図６（ｃ）参照）。このようにして除去された境界凹凸形成用型９および平板１１は、マイクロレンズ基板１の製造に繰り返し使用することができる。これにより、製造されるマイクロレンズ基板１の品質の安定性を高めることができるとともに、製造コスト面でも有利となる。
【００９５】
＜Ｂ４＞次に、図７（ｄ）に示すように、第１の領域となるマイクロレンズ形成用（千鳥状配置）の凹部付き部材６の凹部６１が形成された側の面に、流動性を有する状態の組成物（第１の領域形成用組成物）２７を付与し、その上に、前述した工程で得た第２の領域２３からなる部材を載せ、この第２の領域２３からなる部材を介して、組成物２７を平板（押圧部材）１１で押圧する（第２の押圧工程）。組成物２７としては、例えば、軟化状態の樹脂材料、未重合（未硬化）の樹脂材料に着色剤を分散させたもの等を用いることができる。
【００９６】
平板１１による押圧は、例えば、凹部付き部材６と、第２の領域２３からなる部材との間に、スペーサーを配した状態で、行ってもよい。これにより、形成される第１の領域２２の厚さをより確実に制御することができる。また、スペーサーを用いる場合、組成物２７を固化する際に、凹部付き部材６と第２の領域２３との間にスペーサーが配されていればよく、スペーサーを供給するタイミングは特に限定されない。例えば、凹部付き部材６の凹部６１が形成された側の面に、付与する樹脂として予めスペーサーが分散された組成物２７を用いてもよいし、凹部付き部材６上にスペーサーを配した状態で組成物２７を付与してもよいし、組成物２７の供給後にスペーサーを付与してもよい。
【００９７】
＜Ｂ５＞次に、組成物２７を固化（ただし、硬化（重合）を含む）させ、第１の領域２２を形成する（第２の固化工程。図７（ｅ）参照）。
組成物２７の固化を硬化（重合）により行う場合、その方法としては、例えば、紫外線等の光の照射、電子線の照射、加熱等の方法が挙げられる。
なおここで、必要に応じて組成物２７中には、光源からの入射光を拡散させるために、あらかじめ拡散材として例えばポリスチレンビーズ、ガラスビーズ、有機架橋ポリマーなどを混ぜても良い。ここで拡散材は組成物２７全体に混入しても良いし、一部にのみ混入しても良い。
【００９８】
＜Ｂ６＞次に、形成された第１の領域２２から、凹部付き部材６および平板１１を取り除く（押圧部材・凹部付き基板除去工程。図７（ｆ）参照）。これにより、第１の領域２２と第２の領域２３とを備えたマイクロレンズ基板１が得られる。本工程で除去された凹部付き部材６および平板１１は、マイクロレンズ基板１の製造に繰り返し使用することができる。これにより、製造されるマイクロレンズ基板１の品質の安定性を高めることができるとともに、製造コスト面でも有利となる。
上記のような方法によれば、第１の領域２２と第２の領域２３とを備えたマイクロレンズ基板を効率良く製造することができる。
【００９９】
次に、前記透過型スクリーンを用いたリア型プロジェクタについて説明する。
図８は、本発明のリア型プロジェクタの構成を模式的に示す図である。
同図に示すように、リア型プロジェクタ３００は、投写光学ユニット３１０と、導光ミラー３２０と、透過型スクリーン１０とが筐体３４０に配置された構成を有している。
そして、このリア型プロジェクタ３００は、上記のような透過型スクリーン１０を備えているので、高輝度でコントラストに優れた画像を得ることができる。さらに、上記のようなマイクロレンズ基板１（透過型スクリーン１０）を備えているので、視野角特性等も特に優れたものとなる。
【０１００】
また、特に、前述したマイクロレンズ基板１では、楕円形状のマイクロレンズ２１が千鳥状（千鳥格子状）に配されているので、リア型プロジェクタ３００では、モアレ等の問題が特に発生し難い。
以上、本発明について、図示の実施形態に基づいて説明したが、本発明は、これらに限定されるものではない。
【０１０１】
例えば、レンズ基板、透過型スクリーン、リア型プロジェクタを構成する各部は、同様の機能を発揮し得る任意の構成のものと置換することができる。
また、前述した実施形態では、境界凹凸形成用型、凹部付き部材として、板状（またはフィルム状）の部材を用いるものとして説明したが、境界凹凸形成用型、凹部付き部材は、このような形態のものに限定されず、例えば、ロール形状をなすものであってもよい。これにより、レンズ基板の生産性を特に優れたものとすることができる。
【０１０２】
また、前述した実施形態では、着色部（第１の領域）は、着色剤を含む組成物を所定の形状に成形することにより形成するものとして説明したが、着色部（第１の領域）の形成方法は、このような方法に限定されるものではない。例えば、着色部（第１の領域）は、レンズ基板（基板本体）に対応する形状の部材を製造した後、レンズ部の表面付近を染色することにより形成してもよい。このような場合、例えば、前記部材として着色部（第１の領域）となるべき領域が他の領域に比べて染色され易い材料で校正されたものとすることにより、好適に着色部（第１の領域）を形成することができる。
各工程の順序を変更してもよい。
【０１０３】
また、前述した実施形態では、着色部（第１の領域）がレンズ基板の光の入射側の全面に設けられているものとして説明したが、着色部（第１の領域）は、光の入射面側の一部のみに設けられるものであってもよい。
また、前述した実施形態では、マイクロレンズ基板におけるマイクロレンズ、および、凹部付き部材における凹部は、平面視したときの形状が楕円形（扁平形状）であるものとして説明したが、マイクロレンズ、凹部の形状は、いかなるものであってもよく、例えば、円形、略四角形、略六角形等であってもよい。
【０１０４】
また、前述した実施形態では、マイクロレンズ基板におけるマイクロレンズ、および、凹部付き部材における凹部は、千鳥状に配列したものとして説明したが、マイクロレンズ、凹部の配列はいかなるものであってもよく、例えば、正方格子状、ハニカム状に配列したものであってもよい。また、マイクロレンズ、凹部は、ランダムに形成されたものであってもよい。
【０１０５】
また、前述した実施形態では、透過型スクリーンが、マイクロレンズ基板（レンズ基板）とフレネルレンズとを備えるものとして説明したが、本発明の透過型スクリーンは、必ずしも、フレネルレンズを備えたものでなくてもよい。例えば、本発明の透過型スクリーンは、実質的に、本発明のレンズ基板のみで構成されたものであってもよい。
また、前述した実施形態では、視野角上の観点から、より望ましい形状のレンズ部として、マイクロレンズを備えた構成について説明したが、レンズ基板を構成するレンズ部（レンズ）は、これに限定されず、例えば、レンチキュラレンズであってもよい。レンチキュラレンズを使用することにより、レンズ部の製造工程を簡略化することができ、また、透過型スクリーンの生産性を向上させることができる。レンズ部として、レンチキュラレンズを使用する場合、ブラックマトリックスの代わりにストライプ状の遮光層（ブラックストライプ）を設けることができる。このような構成においても、前記実施形態と同様の作用・効果が得られる。
【０１０６】
また、前記の説明では、ブラックマトリックスを基板本体の表面に直接形成するものとして説明したが、ブラックマトリックスは、例えば、下地層（接着剤層）等を介して、基板本体に接合されたものであってもよい。
また、前述した実施形態では、境界凹凸形成用型の表面に組成物を付与し、基材を介して平板で押圧するものとして説明したが、例えば、基材の表面に組成物を付与し、これを境界凹凸形成用型で押圧してもよい。また、同様に、前述した実施形態では、凹部付き基板の表面に組成物を付与し、第２の領域に対応する部材を介して平板で押圧するものとして説明したが、例えば、第２の領域に対応する部材の表面に組成物を付与し、これを凹部付き基板で押圧してもよい。
【０１０７】
また、本発明のレンズ基板、透過型スクリーンは、凸レンズを透過した光を拡散させる機能を有する拡散部、拡散板を有するものであってもよい。このような構成であると、例えば、透過型スクリーン、リア型プロジェクタの視野角特性をさらに優れたものとすることができる。
【０１０８】
また、前述した実施形態では、レンズ基板は、透過型スクリーン、リア型プロジェクタを構成する部材であるものとして説明したが、本発明のレンズ基板は、透過型スクリーン、リア型プロジェクタに適用されるものに限定されず、いかなる用途のものであってもよい。例えば、本発明のレンズ付き基板は、投射型表示装置（フロントプロジェクタ）の液晶ライトバルブの構成部材に適用されるものであってもよい。
【実施例】
【０１０９】
［レンズ基板および透過型スクリーンの作製］
（実施例１）
まず、境界凹凸形成用の凹凸部を備えた境界凹凸形成用型、および、マイクロレンズ形成用の凹部を備えた凹部付き部材を製造した。
以下、境界凹凸形成用型の製造方法について説明し、その後、凹部付き部材の製造方法について説明する。
【０１１０】
境界凹凸形成用型は以下のようにして製造した。
まず、基板として、横１．２ｍ×縦０．７ｍ角、厚さ４．８ｍｍのソーダガラス基板（絶対屈折率ｎ２：１．５０）を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
【０１１１】
次に、このソーダガラス基板上に、スパッタリング法にて、クロム／酸化クロムの積層体（クロムの外表面側に酸化クロムが積層された積層体）を形成した。すなわち、ソーダガラス基板の表面に、クロム／酸化クロムの積層体で構成されたのマスク形成用膜および裏面保護膜を形成した。クロム層の厚さは０．０３μｍ、酸化クロム層の厚さは０．０１μｍであった。
【０１１２】
次に、マスク形成用膜に対してレーザ加工を行い、マスク形成用膜の中央部１１３ｃｍ×６５ｃｍの範囲に多数の初期孔を形成し、マスクとした。
なお、レーザ加工は、エキシマレーザを用いて、エネルギー密度１．２Ｊ／ｃｍ２、加工点でのビーム直径２μｍ、走査速度０．１ｍ／秒という条件で行った。
これにより、マスク形成用膜の上記範囲全面に亘って、略円形の初期孔が、ハニカム状に配されたパターンで形成された。初期孔の直径は２μｍであった。
【０１１３】
次に、ソーダガラス基板にウェットエッチングを施し、ソーダガラス基板上に多数の平面視したときの形状が正六角形の凹部を形成した。形成された多数の凹部は、互いにほぼ同一の形状を有していた。形成された凹部は、短軸方向の長さが１０２μｍ、長軸方向の長さが１４０μｍであった。また、凹部の曲率半径は７０μｍ、凹部の深さは７０μｍであった。また、凹部が形成されている有効領域における凹部の占有率は１００％であった。
なお、ウェットエッチングは、エッチング液として、４ｗｔ％の一水素二フッ化アンモニウムと、８ｗｔ％の過酸化水素とを含む水溶液を用い、浸漬時間は２．０時間とした。
【０１１４】
次に、硝酸第二セリウムアンモニウムと過塩素酸との混合物を用いてエッチングすることにより、マスクおよび裏面保護膜を除去した。
次に、純水洗浄およびＮ２ガスを用いた乾燥（純水の除去）を行った。
その後、基板の凹部が形成されている面側に、ヘキサメチルジシラザンによる気相表面処理（シリル化処理）を行い、離型処理部を形成した。
これにより、ソーダガラス基板上に、境界凹凸形成用の多数の凹部がハニカム状に配列された境界凹凸形成用型を得た。得られた境界凹凸形成用型を平面視したときに、凹部が形成されている有効領域において、凹部が占める面積の割合が１００％であった。
【０１１５】
次に、凹部付き部材の製造方法について説明する。
まず、基板として、横１．２ｍ×縦０．７ｍ角、厚さ４．８ｍｍのソーダガラス基板（絶対屈折率ｎ２：１．５０）を用意した。
このソーダガラス基板を、４ｗｔ％の一水素二フッ化アンモニウムと、８ｗｔ％の過酸化水素とを含む洗浄液に浸漬して６μｍエッチングを行い、その表面を清浄化した。
その後、純水洗浄およびＮ２ガスを用いた乾燥（純水の除去）を行った。
【０１１６】
次に、このソーダガラス基板上に、スパッタリング法にて、クロム／酸化クロムの積層体（クロムの外表面側に酸化クロムが積層された積層体）を形成した。すなわち、ソーダガラス基板の表面に、クロム／酸化クロムの積層体で構成されたのマスク形成用膜および裏面保護膜を形成した。クロム層の厚さは０．０３μｍ、酸化クロム層の厚さは０．０１μｍであった。
【０１１７】
次に、マスク形成用膜に対してレーザ加工を行い、マスク形成用膜の中央部１１３ｃｍ×６５ｃｍの範囲に多数の初期孔を形成し、マスクとした。
なお、レーザ加工は、エキシマレーザを用いて、エネルギー密度１．２Ｊ／ｃｍ２、加工点でのビーム直径２μｍ、走査速度０．１ｍ／秒という条件で行った。
これにより、マスク形成用膜の上記範囲全面に亘って、所定の長さを有する初期孔が、千鳥状に配されたパターンで形成された。初期孔の平均幅は２μｍであり、平均長さは２μｍであった。
【０１１８】
次に、ソーダガラス基板にウェットエッチングを施し、ソーダガラス基板上に多数の平面視したときの形状が扁平形状（略楕円形状）の凹部（マイクロレンズ形成用凹部）を形成した。形成された多数の凹部は、互いにほぼ同一の形状を有していた。形成された凹部の短軸方向の長さ（ピッチ）は５４μｍ、長軸方向の長さは８２μｍ、曲率半径は４１μｍ、深さは４１μｍであった。また、凹部が形成されている有効領域における凹部の占有率は１００％であった。
なお、ウェットエッチングは、エッチング液として、４ｗｔ％の一水素二フッ化アンモニウムと、８ｗｔ％の過酸化水素とを含む水溶液を用い、浸漬時間は２．０時間とした。
【０１１９】
次に、硝酸第二セリウムアンモニウムと過塩素酸との混合物を用いてエッチングすることにより、マスクおよび裏面保護膜を除去した。
次に、純水洗浄およびＮ２ガスを用いた乾燥（純水の除去）を行った。
その後、基板の凹部が形成されている面側に、ヘキサメチルジシラザンによる気相表面処理（シリル化処理）を行い、離型処理部を形成した。
これにより、ソーダガラス基板上に、マイクロレンズ形成用の多数の凹部が千鳥状に配列された凹部付き部材を得た。得られた凹部付き部材を平面視したときに、凹部が形成されている有効領域において、凹部が占める面積の割合が１００％であった。
【０１２０】
次に、境界凹凸形成用型の凹部が形成された側の面に、未重合（未硬化）のアクリル系樹脂（メタクリレート系のモノマーを主原料とする紫外線硬化型の樹脂）で構成された組成物を付与し、その上に、アクリル樹脂で構成された基材（厚さ：２ｍｍ）を載せた。基材の屈折率（絶対屈折率）は、１．５３であった。
次に、ソーダガラスで構成された平板で、基材を介して、前記組成物を押圧した。この際、基材と組成物との間に、空気が侵入しないようにした。
【０１２１】
その後、平板で押圧した状態で、組成物に紫外線を照射することにより、組成物を完全に硬化させ、第２の領域に対応する形状の部材を得た。この部材は、境界凹凸形成用型が有する凹部に対応する凸部を有するものであった。また、この部材は、着色されておらず、実質的に透明なものであった。形成された凸部は、短軸方向の長さが１０２μｍ、長軸方向の長さが１４０μｍであった。また、凸部の曲率半径は７０μｍ、凸部の高さは７０μｍであった。また、凸部が形成されている有効領域における凸部の占有率は１００％であった。また、硬化により得られた硬化部を構成する材料の屈折率（絶対屈折率）は、１．５５７であった。
【０１２２】
次に、製造された部材から、平板および境界凹凸形成用型を取り除いた。
次に、凹部付き部材の凹部が形成された側の面に、着色剤（樹脂着色用染色液）と、未重合（未硬化）のアクリル系樹脂（メタクリレート系のモノマーを主原料とする紫外線硬化型の樹脂）とで構成された組成物を付与し、その上に、第２の領域に対応する形状の部材を載せた。
【０１２３】
次に、ソーダガラスで構成された平板で、前記部材を介して、前記組成物を押圧した。この際、前記部材と組成物との間に、空気が侵入しないようにした。
その後、平板で押圧した状態で、組成物に紫外線を照射することにより、組成物を完全に硬化させ、所定の着色濃度で着色された第１の領域を形成した。形成された第１の部材は、凹部付き基板が有する凹部に対応する形状のマイクロレンズを有するものであった。形成されたマイクロレンズは、扁平形状（略楕円形状）をなすものであり、長軸方向の長さが８２μｍ、曲率半径が４１μｍ、高さが４１μｍであった。また、マイクロレンズが形成されている有効領域におけるマイクロレンズの占有率は１００％であった。また、形成された第１の領域を構成する材料の屈折率（絶対屈折率）は、１．５５７であった。また、形成された第１の領域の濃度は、スクリーンとしてＹ値（Ｄ６５／２°視野）で５０％であった。
次に、平板および凹部付き基板を取り除くことにより、図１、図２に示すようなマイクロレンズ基板を得た。
以上のようにして製造されたマイクロレンズ基板と、フレネルレンズ部とを組み立てることにより、図３に示すような透過型スクリーンを得た。
【０１２４】
（実施例２〜６）
境界凹凸形成用型、凹部付き基板の製造条件を変更することにより、境界凹凸形成用型が有する凹部の大きさ、形状、凹部付き基板が有する凹部の大きさ、形状、占有率等を変更するとともに、第１の領域の厚さおよび着色濃度、第２の領域の厚さを調整した以外は、前記実施例１と同様にしてマイクロレンズ基板、透過型スクリーンを製造した。
【０１２５】
（比較例１）
前記実施例１で用いた凹部付き基板を用意した。
次に、凹部付き部材の凹部が形成された側の面に、未重合（未硬化）のアクリル系樹脂（メタクリレート系のモノマーを主原料とする紫外線硬化型の樹脂）で構成された組成物を付与し、その上に、アクリル樹脂で構成された基材（厚さ：２ｍｍ）を載せた。基材を構成するアクリル樹脂の屈折率（絶対屈折率）は、１．５３であった。
【０１２６】
次に、ソーダガラスで構成された平板で、基材を介して、前記組成物を押圧した。この際、基材と組成物との間に、空気が侵入しないようにした。
その後、平板で押圧した状態で、組成物に紫外線を照射することにより、組成物を完全に硬化させた。硬化により形成された硬化部は、凹部付き基板が有する凹部に対応する形状のマイクロレンズを有するものであった。形成されたマイクロレンズは、扁平形状（略楕円形状）をなすものであり、長軸方向の長さが８２μｍ、曲率半径が４１μｍ、高さが４１μｍであった。また、マイクロレンズが形成されている有効領域におけるマイクロレンズの占有率は１００％であった。また、形成された第１の領域を構成する材料の屈折率（絶対屈折率）は、１．５５７であった。
次に、平板および凹部付き基板を取り除くことにより、マイクロレンズ基板を得た。このマイクロレンズ基板は、着色されておらず、実質的に透明なものであった。
以上のようにして製造されたマイクロレンズ基板と、フレネルレンズ部とを組み立てることにより、前記実施例１と同様にして図３に示すような透過型スクリーンを得た。
【０１２７】
（比較例２）
第２の領域との境界の凹凸（境界凹凸）の形状を形成する基板として第１の領域の形状を形成する凹部付き基板を用いた以外は、前記実施例１と同様にしてマイクロレンズ基板、透過型スクリーンを製造した。すなわち、第１の領域と第２の領域との境界の凹凸（境界凹凸）の形状がマイクロレンズの表面形状と同一であり、境界凹凸のピッチがマイクロレンズのピッチと同一となるようにした（図９、図１０参照）以外は、前記実施例１と同様にしてマイクロレンズ基板、透過型スクリーンを製造した。なお、マイクロレンズのピッチ、配置、曲率は、前記実施例１と同じであるが、エッチング時間を調整することで、占有率６５％、レンズ径直径５０μｍの型を得た。
【０１２８】
（比較例３）
境界凹凸形成用型の製造条件を変更することにより、表１に示すように、境界凹凸形成用型が有する凹部のピッチが、凹部付き基板が有する凹部のピッチよりも小さくなるようにした以外は、前記実施例１と同様にしてマイクロレンズ基板、透過型スクリーンを製造した（図１２参照）。
【０１２９】
（比較例４）
境界凹凸形成用型の代わりに表面が平坦な平板を用いた以外は、前記実施例１と同様にしてマイクロレンズ基板、透過型スクリーンを製造した（図１３参照）。なお、境界凹凸形成用型の代わりの平板としては、その表面全体に、ヘキサメチルジシラザンによる気相表面処理（シリル化処理）が施されたもの（離型処理部を有するもの）を用いた。
前記各実施例および各比較例について、マイクロレンズ基板の構成を表１にまとめて示す。なお、表１中、アクリル系樹脂をＡｃ、着色剤をＰ、スチレン系樹脂をＡｓで示した。また、表１中、「平均厚さ」の欄には、マイクロレンズの頂部付近における第１の領域の平均厚さの値を示した。
【０１３０】
【表１】
2007156200.tif 000003
【０１３１】
［コントラストの評価］
前記各実施例および各比較例で作製された透過型スクリーンについて、コントラストの評価を行った。コントラストは、暗室において４１０ｌｘの全白光が入射したときの白表示の正面輝度（白輝度）ＬＷ（ｃｄ／ｍ２）と、明室において光源を全消灯した時の黒表示の正面輝度の増加量（黒輝度増加量）ＬＢ（ｃｄ／ｍ２）との比、ＬＷ／ＬＢとして求め、以下の４段階の基準に従い評価した。なお、明室は、外光照度１８５ｌｘ（明室）の部屋で測定した。輝度の測定にはトプコン製輝度計ＢＭ−７を用いた。
◎：コントラスト２５０以上。
○：コントラスト２００〜２５０。
△：コントラスト１５０〜２００。
×：コントラスト１５０以下。
【０１３２】
［リア型プロジェクタの作製］
前記各実施例および各比較例の透過型スクリーンを用いて、図８に示すようなリア型プロジェクタを、それぞれ作製した。
［色ムラの評価］
前記各実施例および各比較例のリア型プロジェクタの透過型スクリーンのＹ値（Ｄ６５／２°視野）を面内２０ポイント測定し、その透過率の最大値と最小値の差ΔＴ（Ｙ）（％）を、色ムラと定義し、色ムラの発生状況を以下の４段階の基準に従い評価した。
◎：ΔＴ（Ｙ）（％）３％未満。色ムラが全く認められない。
○：ΔＴ（Ｙ）（％）３〜５％。色ムラがほとんど認められない。
△：ΔＴ（Ｙ）（％）５〜１０％。色ムラがわずかに認められる。
×：ΔＴ（Ｙ）（％）１０％超。色ムラが顕著に認められる。
【０１３３】
［回折光、モアレの評価］
前記各実施例および各比較例のリア型プロジェクタの透過型スクリーンにサンプル画像を表示させた。表示された画像について、回折光、モアレの発生状況を以下の４段階の基準に従い評価した。
◎：回折光、モアレが全く認められない。
○：回折光、モアレがほとんど認められない。
△：回折光、モアレがわずかに認められる。
×：回折光、モアレが顕著に認められる。
【０１３４】
［視野角対称性の評価］
画面に対し法線方向から左右にそれぞれ４５°の方向から、画面の輝度を測定し、その輝度の差を、以下の４段階の基準に従い評価した。
◎：輝度の差が５以下。
○：輝度の差が５〜１５。
△：輝度の差が１５〜２５。
×：輝度の差が２５以上。
【０１３５】
［長期安定性の評価］
４５０ｌｘの光を照射するリア型プロジェクタの投写光学ユニットの光の出射部の直前に、作製した透過型スクリーンを設置し、さらに６０℃環境に置くことで、加速的に長期安定性を評価した。
光の照射開始から１０時間前後における、透過率の差（変化量ΔＴ（Ｙ））もしくは外観上の変化（はがれ、浮き、変形など）を透過型スクリーンの劣化、ムラとし、以下の４段階の基準に従い評価した。
◎：劣化、ムラが全く認められない。または変化量ΔＴ（Ｙ）３％未満。
○：劣化、ムラがほとんど認められない。または変化量ΔＴ（Ｙ）３〜５％。
△：劣化、ムラがわずかに認められる。または変化量ΔＴ（Ｙ）５〜１０％。
×：劣化、ムラが顕著に認められる。または変化量ΔＴ（Ｙ）１０％超。
これらの結果を表２にまとめて示す。
【０１３６】
【表２】
2007156200.tif 000004
【０１３７】
表２から明らかなように、本発明では、優れたコントラストが得られ、また、各方向についての視野角特性、長期安定性にも優れていた。また、本発明では、色ムラのない優れた画像を表示することができた。すなわち、本発明では、優れた画像を長期間にわたって安定的に表示することができた。
これに対し、比較例では、満足な結果が得られなかった。中でも、着色部を有していない比較例１では、コントラストが特に低かった。また、境界凹凸の形状がマイクロレンズの表面形状と同一であり、境界凹凸のピッチがマイクロレンズのピッチと同一である比較例２では、着色層の平均厚さが大きく、境界凹凸が小さいため、構造上比較例４とほぼ同じ構造となってしまい、結果的に、比較例４と同等の特性となった。
【図面の簡単な説明】
【０１３８】
【図１】本発明のレンズ基板（マイクロレンズ基板）の好適な実施形態を示す模式的な縦断面図である。
【図２】図１に示すレンズ基板の模式的な平面図である。
【図３】図１に示すレンズ基板（マイクロレンズ基板）を備えた、本発明の透過型スクリーンの好適な実施形態を示す模式的な縦断面図である。
【図４】マイクロレンズ基板の製造に用いる凹部付き部材を示す模式的な縦断面図である。
【図５】図４に示す凹部付き部材の製造方法を示す模式的な縦断面図である。
【図６】図１に示すレンズ基板（マイクロレンズ基板）の製造方法の一例を示す模式的な縦断面図である。
【図７】図１に示すレンズ基板（マイクロレンズ基板）の製造方法の一例を示す模式的な縦断面図である。
【図８】本発明の透過型スクリーンを適用したリア型プロジェクタを模式的に示す図である。
【図９】比較例のレンズ基板を説明するための模式的な縦断面図である。
【図１０】比較例のレンズ基板を説明するための模式的な縦断面図である。
【図１１】比較例のレンズ基板を説明するための模式的な縦断面図である。
【図１２】比較例のレンズ基板を説明するための模式的な縦断面図である。
【図１３】比較例のレンズ基板を説明するための模式的な縦断面図である。
【符号の説明】
【０１３９】
１…マイクロレンズ基板（レンズ基板）  ２…基板本体  ２１…マイクロレンズ（レンズ部）  ２１１…中心  ２２…第１の領域（着色部）  ２３…第２の領域（非着色部）  ２４…組成物（第２の領域形成用組成物）  ２６…基材  ２７…組成物（第１の領域形成用組成物）  ２８…第１の行  ２９…第２の行  ４…マスク形成用膜  ５…フレネルレンズ部  ５１…フレネルレンズ  ６…凹部付き部材（マイクロレンズ形成用凹部付き部材）  ６１…凹部  ７…基板  ８…マスク  ８１…初期孔  ８９…裏面保護膜  ９…境界凹凸形成用型  １０…透過型スクリーン  １１…平板（押圧部材）  ３００…リア型プロジェクタ  ３１０…投写光学ユニット  ３２０…導光ミラー  ３４０…筐体
【図１】
2007156200.tif 000005
【図２】
2007156200.tif 000006
【図３】
2007156200.tif 000007
【図４】
2007156200.tif 000008
【図５】
2007156200.tif 000009
【図６】
2007156200.tif 000010
【図７】
2007156200.tif 000011
【図８】
2007156200.tif 000012
【図９】
2007156200.tif 000013
【図１０】
2007156200.tif 000014
【図１１】
2007156200.tif 000015
【図１２】
2007156200.tif 000016
【図１３】
2007156200.tif 000017